(57)【要約】      （修正有）【課題】新聞古紙を原料とした非クレープ紙であるタオルペーパーを提供する。【解決手段】古紙パルプを含むパルプを原料とし、クレープを有さず、エンボスを有し、ＪＩＳ  Ｐ  ８１２４：１９９８に基づいて測定した坪量が３５〜４０ｇ／ｍ2でありかつ、ＪＩＳ  Ｐ  ８１１８：１９９８に基づいて測定した密度が０．４１〜０．４４ｇ／ｃｍ3であるペーパータオルにする。【選択図】図１
2010233972.tif 000002
【特許請求の範囲】
【請求項１】
古紙パルプを含むパルプを原料とし、クレープを有さず、エンボスを有し、
ＪＩＳ  Ｐ  ８１２４：１９９８に基づいて測定した坪量が３５〜４０ｇ／ｍ2でありかつ、ＪＩＳ  Ｐ  ８１１８：１９９８に基づいて測定した密度が０．４１〜０．４４ｇ／ｃｍ3であることを特徴とするペーパータオル。
【請求項２】
ＪＩＳ  Ｐ  ８１１３に準じて測定した湿潤紙力が、縦方向で４４０ｃＮ以上ある請求項１記載のペーパータオル。
【請求項３】
前記エンボスのエンボス深さが、０．０８〜０．１ｍｍである請求項１記載のペーパータオル。
【請求項４】
吸水量が１１０ｇ／ｍ2以上であり、吸水速度が２００秒／１００μＬ以下である請求項１記載のペーパータオル。
【請求項５】
ソフトネスが１０〜１５ｇである請求項１記載のペーパータオル。
【請求項６】
新聞古紙パルプ７０重量％以上含むパルプを原料パルプとする請求項１記載のペーパータオル。
【請求項７】
機械パルプを４０重量％以上含む請求項１記載のペーパータオル。
【請求項８】
前記エンボスは、凹面形状が正方形、凹部形状が正八角形、断面形状が台形であり、かつ、エンボス凹部により囲まれるエンボス非付与部分の形状が正方形である、請求項１記載のペーパータオル。
【発明の詳細な説明】
【技術分野】
【０００１】
本発明は、手拭きなどの清拭用途、清掃用途などに用いられるペーパータオルに関する。
【背景技術】
【０００２】
飲食店厨房や化粧室等においてよく設置されている下面に取出し口を有するディスペンサー内に収納され、当該取り出し口から一枚一枚を取り出して、或いは引き出して適宜の長さに裁断して利用される、手拭き用などのペーパータオルは良く知られるところである。（例えば、特許文献１、２）。
このペーパータオルは、吸水性、柔らかさ、ディスペンサーからの引出し時に破れない紙力、特に湿潤紙力などが求められ、これらの点から、従来、表面に細かな皺を有するクレープ紙からなるのが一般的である。このクレープ紙は、例えば、湿紙をドライヤーに貼付して乾燥させるとともに、このドライヤーからクレーピングドクターによって引き剥がすことでクレープを付与している。したがって、その製造には、かかるクレーピングドクターを有する抄紙設備が必要である。また、ペーパータオルは、基本的に使い捨てであることから、安価なものが求められる。
【０００３】
ところで、近年、新聞紙の需要が減少してきており、新聞紙の抄造設備の稼働率が減少してきている。この新聞紙の抄造設備は、一般的には長網多筒式で、クレーピングドクターを有さず、非クレープ紙を製造する設備であるが、原料価格の安い新聞古紙に対する対応能力に優れる利点がある。
このようなことから、ペーパータオルを製造するにあたり、安価な新聞古紙を利用するとともに、これを新聞紙を製造する抄紙設備により抄造するのが望ましいところであるが、新聞紙の抄紙設備には、クレープを付与する設備がないために、得られる紙の特質として、乾燥状態では硬く、吸水も悪く、濡れた状態での紙力（湿潤紙力）は弱く、ペーパータオルとして使用し難いものである。このため、新聞古紙を原料としたペーパータオルはほとんど存在していない。
【先行技術文献】
【特許文献】
【０００４】
【特許文献１】特開２００１−８７１６１
【特許文献２】特開平５−２６９０５１
【特許文献３】特開平１１−１６４７９３
【特許文献４】特開２００３−７３９９９
【特許文献５】特開２００３−２７５１２８
【特許文献６】特開２００８−２５５４９６
【発明の概要】
【発明が解決しようとする課題】
【０００５】
そこで、本発明の主たる課題は、新聞紙の抄造設備においても製造可能であり、非クレープ紙でありながら、特に新聞古紙を原料としながら、十分にペーパータオルに必要な特性を備えたペーパータオルを提供することにある。
【課題を解決するための手段】
【０００６】
上記課題を解決した本発明は次記のとおりである。
＜請求項１記載の発明＞
古紙パルプを含むパルプを原料とし、クレープを有さず、エンボスを有し、
ＪＩＳ  Ｐ  ８１２４：１９９８に基づいて測定した坪量が３５〜４０ｇ／ｍ2でありかつ、ＪＩＳ  Ｐ  ８１１８：１９９８に基づいて測定した密度が０．４１〜０．４４ｇ／ｃｍ3であることを特徴とするペーパータオル。
【０００７】
＜請求項２記載の発明＞
ＪＩＳ  Ｐ  ８１１３に準じて測定した湿潤紙力が、縦方向で４４０ｃＮ以上ある請求項１記載のペーパータオル。
【０００８】
＜請求項３記載の発明＞
前記エンボスのエンボス深さが、０．０８〜０．１ｍｍである請求項１記載のペーパータオル。
【０００９】
＜請求項４記載の発明＞
吸水量が１１０ｇ／ｍ2以上であり、吸水速度が２００秒／１００μＬ以下である請求項１記載のペーパータオル。
【００１０】
＜請求項５記載の発明＞
ソフトネスが１０〜１５ｇである請求項１記載のペーパータオル。
【００１１】
＜請求項６記載の発明＞
新聞古紙パルプ７０重量％以上含むパルプを原料パルプとする請求項１記載のペーパータオル。
【００１２】
＜請求項７記載の発明＞
機械パルプを４０重量％以上含む請求項１記載のペーパータオル。
【００１３】
＜請求項８記載の発明＞
前記エンボスは、凹面形状が正方形、凹部形状が正八角形、断面形状が台形であり、かつ、エンボス凹部により囲まれるエンボス非付与部分の形状が正方形である、請求項１記載のペーパータオル。
【発明の効果】
【００１４】
以上の本発明によれば、新聞紙の抄造設備においても製造可能であり、非クレープ紙でありながら、特に新聞古紙を原料としながら、十分にペーパータオルに必要な特性を備えたペーパータオルが提供される。
【図面の簡単な説明】
【００１５】
【図１】本発明にかかるタオルペーパーのエンボスを説明するための平面図である。
【図２】そのＩＩ−ＩＩ断面図である。
【図３】ＭＩＵ測定の摩擦子を説明するための図である。
【発明を実施するための形態】
【００１６】
次いで、本発明の実施の形態について以下に詳述する。
本発明のペーパータオルは、新聞古紙パルプを含むパルプを原料とし、クレープを有さず、エンボスを有するものである。
原料パルプとしては、新聞古紙パルプ以外の古紙パルプを含んでいてもよいし、バージンパルプを含んでいてもよい。本発明では、好ましくは製造コストが安価となることから、新聞古紙７０重量％以上含むものからなるものである。ただし、新聞古紙パルプのみであっても十分に、ペーパータオルに必要な特性を有することができる。
また、新聞古紙をペーパータオルの原料とすることで、普通古紙が減少しても安価なペーパータオルを提供すつづけることができ、また、環境保護の点でも望ましい。
【００１７】
なお、かかる新聞古紙を構成するパルプ繊維としては、概ね機械パルプの含有量が高く、本発明においてもこの機械パルプの配合割合が４０重量％以上であるのが望ましい。
【００１８】
他方、本発明のペーパータオルは、特徴的にクレープを有さない。従って、抄紙設備にクレーピングドクターを要する必要がなく、既存の新聞紙、模造紙などの長網を用いた抄紙設備によって抄造することが可能である。
【００１９】
また、本発明のペーパータオルは、ＪＩＳ  Ｐ  ８１１３に準じて測定した湿潤紙力が、縦方向で４４０ｃＮ以上あるのが望ましい。濡れ手でディスペンサーで引き出す際などに破れが生じがたくなる。ここで、湿潤紙力については、湿潤紙力剤と乾燥紙力剤の混合比と乾燥時の水分を調整することによって達成できる。
【００２０】
湿潤引張り強度の測定方法は、幅２５ｍｍ×長さ１５０ｍｍで作成した試験片をロードセル引張試験機にセットし、つかみ間隔を１００ｍｍに設定し、水を含ませた平筆を用い、試験片の中央部を幅１０ｍｍ以上が濡れるように湿潤させたのち、速度１００ｍｍ／ｍｉｎで測定する。
【００２１】
さらに、本発明のペーパータオルは、特徴的にエンボスを有している。かかるエンボスにより柔らかさ、吸水性、手肉感が得られる。
このエンボスとしては、エンボス凹面の総面積が、シート面に対して、１２〜２５％であるのが望ましい。１２％未満であると柔らかさが十分でなく、拭き取り性に劣るおそれがあり、２５％を超えると、紙の密部分が高くなり吸水量や吸水速度等の吸水性能が低下して拭取り性が悪くなるおそれが高まる。
【００２２】
さらに、前記エンボスは、そのエンボス深さが、０．０８〜０．１ｍｍであるのが望ましい。０．０８ｍｍ未満では、柔らかさに劣り、拭き取り性が十分発現されないおそれがある。反対に０．１ｍｍを超えると、表面性が悪くなり拭き取り性が十分発現されないおそれが高まるとともに、嵩高になりすぎて、既存のディスペンサーで使用し難くなるおそれが高まる。
【００２３】
他方、本発明のペーパータオルは、エンボスを有するとともに、そのＪＩＳ  Ｐ  ８１２４：１９９８に基づいて測定した坪量が３５〜４０ｇ／ｍ2でありかつ、ＪＩＳ  Ｐ  ８１１８：１９９８に基づいて測定した密度が０．４１〜０．４４ｇ／ｃｍ3である必要がある。
坪量が３５ｇ／ｍ2未満であると、エンボスの有無、形状に関わらず十分な吸水性が発揮されず拭き取り性が十分ではなくなる。反対に坪量が４０ｇ／ｍ2を超えると廃棄時に  、例えばゴミ箱がすぐにいっぱいになってしまうなどの問題点が生ずる。
また、密度が０．４１ｇ／ｃｍ3未満は既存の新聞紙、模造紙などの長網を用いた抄紙設備によって抄造することが難しく、反対に０．４４ｇ／ｃｍ3を超えると十分な吸水性が得られない。
【００２４】
このように、本発明のペーパータオルは、坪量が３５〜４０ｇ／ｍ2ありながら、密度が０．４１〜０．４４ｇ／ｃｍ3と比較的低い値で所定値となっており、比較的ポーラスな構造をとる所定値となっている。このようなポーラスな構造をとる所定値としたことで、上記エンボスともあいまって、クレープを有さなくともペーパータオルが要する基本的特質を備えることができるのである。
【００２５】
他方、特に吸水性に関しては、その吸水量が１１０ｇ／ｍ2以上であり、吸水速度が２００秒／１００μＬ以下であるのが望ましい。吸水量が１１０ｇ／ｍ2未満又は吸水速度が２００秒／１００μＬより遅いと十分な拭き取り性を有するとは言い難い。
【００２６】
ここで、吸水量は、１００ｍｍ四方に裁断した乾燥状態の紙試料の重量を測定したのち紙試料を純水中に十分に浸漬させ、次いで、純水中から引き上げて３０秒後の重量を測定し、その測定値から乾燥状態時の重量を引いた値を吸水量とした。
【００２７】
吸水速度は、１００ｍｍ四方に裁断した乾燥状態の紙試料に純水１００μＬを滴下し、紙試料に接触した瞬間から、純水が完全に吸収されて紙表面の反射が消えるまでの時間を吸水速度とした。
【００２８】
他方、本発明のペーパータオルでは、ソフトネスが１０〜１５ｇであるのが望ましい。ソフトネスが１０ｇ未満であると腰がなく使用し難く、１５ｇを超えるとシートが硬くなり手にフィットしなく拭取りにくくなる。ソフトネスの測定方法は、ＪＩＳ  Ｌ  １０９６Ｅ法により、縦・横方向ともに１００ｍｍ×１００ｍｍで作成した試験片を、ハンドルオメーターのクリアランスを５ｍｍに設定して測定し、式√ （（縦の平均値）×（横の平均値））に当てはめ算出する。
【００２９】
ここで、本発明に好適なエンボス形状について、図１及び２を参照しながらさらに詳述する。本発明のペーパータオルＸ１に極めて好適なエンボス形状は、図からも理解できるように、凹面２の形状が正方形、凹部２０の形状が正八角形、断面形状が台形であり、かつ、エンボス凹部２０により囲まれるエンボス非付与部分（エンボス頂部）１の形状が正方形であるものである。
この形状のエンボスであると、吸水性、柔らかさ等ペーパータオルに必要な特質をクレープなくとも極めて良好に発揮できる。
【００３０】
以上の本発明のタオルペーパーは、例えば、一枚を引き出すとその次の一枚の一部が引き出されるように、いわゆるポップアップ形式と同様の形態で、折り畳まれて積層されて束とされてディスペンサー内に収めて使用したり、ロール上としてディスペンサー内に収めて使用される。また、本発明のタオルペーパーにおいては、特にプライ数は限定されない。
【実施例】
【００３１】
本発明の実施例と比較例とについて、試験した。その結果を各例の組成とともに表１に示す。なお、各例の物性の測定方法等については以下のとおりである。
試料の抄造条件は、原料パルプとして新聞古紙パルプ７０重量％、釜更パルプ１０重量％、回収新聞古紙パルプ１３重量％、チラシ古紙パルプ７重量％の配合割合のものを用い、本発明の実施例１、２と比較例１、２についてはカイメン使用量２０ｋｇ／ｔ、ＰＡＭ１０ｋｇ／ｔを原料に添加し、ＣＳＦ（フリーネス）２５０〜２６０ｃｃ、硫酸バンドにてｐＨ８に調整、灰分５％の条件とした。実施例３については、原料パルプは実施例１、２と比較例１、２と同じとし、添加薬剤としてカイメン使用量２０ｋｇ／ｔは添加し、ＰＡＭは添加せず、ＣＳＦ（フリーネス）２５０〜２６０ｃｃ、硫酸バンドにてｐＨ８に調整、灰分５％の条件とした。比較例３については、新聞古紙１００％と表示された市販品を用いた。
【００３２】
なお、本発明の実施例、比較例のパルプ構成を測定したところ、本発明の実施例１〜３と比較例１、２については、ＮＢＫＰ１５重量％、ＬＢＫＰ３５重量％、機械パルプ５０重量％であった。比較例３については、ＮＢＫＰ１５重量％、ＬＢＫＰ４５重量％、機械パルプ４０重量％であった。
【００３３】
［坪量］
ＪＩＳ  Ｐ  ８１２４：１９９８に基づいて測定した。
【００３４】
［紙厚］
ＪＩＳ  Ｐ  ８１１８：１９９８に基づいて測定した。
【００３５】
［密度］
ＪＩＳ  Ｐ  ８１１８：１９９８に基づいて測定した。
【００３６】
［湿潤紙力］
長手方向長さ１５０ｍｍ、短手方向長さ２５ｍｍの短冊形状に試料を裁断し、この試験片に水に１秒間浸した筆（あかしや（紅葉ＡＳ−５０））を用いて、長手方向中央部に、縦方向に沿ってなでることで水分を付与した後、ＪＩＳ  Ｐ  ８１１３に基づいて引張り強さを（ｋＮ／ｍ）を測定し、１００分の１のｃＮに換算し、これを湿潤紙力とした。
【００３７】
［ＭＩＵ］
ＭＩＵの測定方法は、図３に示されるように、直径０．５ｍｍのピアノ線を隣接して形成した１０ｍｍ角様の摩擦子の接触底面を、２０ｇ／ｃｍの張力で貼られた試料表面に対して５０ｇの接触圧で接触させながら、張力付与方向とほぼ同方向に速度０．１ｃｍ／ｓで２ｃｍ移動させて測定する。このときの、摩擦係数を、摩擦感テスターＫＥＳ−ＳＥ（カトーテック株式会社製）を用いて測定し、その摩擦係数値をＭＩＵ値とする。
【００３８】
［ソフトネス］
ＪＩＳ  Ｐ  Ｌ  １０９６のハンドルオメーター法に基づいて、ハンドルオメーターのクリアランスを５ｍｍに設定して測定した。
【００３９】
［吸水量］
１００ｍｍ四方に裁断した乾燥状態の紙試料の重量を測定したのち紙試料を純水中に十分に浸漬させ、次いで、純水中から引き上げて３０秒後の重量を測定し、その測定値から乾燥状態時の重量を引いた値を吸水量とした。
【００４０】
［吸水速度］
１００ｍｍ四方に裁断した乾燥状態の紙試料に純水１００μＬを滴下し、紙試料に接触した瞬間から、純水が完全に吸収されて紙表面の反射が消えるまでの時間を吸水速度とした。
【００４１】
【表１】
2010233972.tif 000003
【００４２】
表に示される結果からも明らかなとおり、本発明の実施例については、吸水量、吸水速度に優れるとともに、ソフトネスなどについても問題のない測定結果となった。
【００４３】
これらより、本発明のペーパータオルは、新聞古紙を原料として非クレープ紙でありながら、柔らかさがあってしかも破れづらいことが知見された。
【符号の説明】
【００４４】
Ｘ１…タオルペーパー、１…エンボス凸面部、２…エンボス凹面部、２０…エンボス凹部。
【図１】
2010233972.tif 000004
【図２】
2010233972.tif 000005
【図３】
2010233972.tif 000006